(57)【特許請求の範囲】
【請求項１】
アクリロニトリル系繊維に、アルカリ金属水酸化物水性溶液を作用せしめて該繊維の外層部のみにカルボキシル基を導入し親水架橋化することによって得られた、親水性架橋重合体からなる外層部とアクリロニトリル系重合体及び／又は他の重合体からなる内層部とで構成されかつ３〜３００ｃｃ／ｇの水膨潤度を有する高吸水性繊維の中に、ヨウ素を含有すること及びヨウ素が該高吸水性繊維の親水性外層部の中に吸着せしめられていること、そして、当該高吸水性繊維にヨウ素を吸着させた後、繊維外のヨウ素を除去することが施されているものであることを特徴とする組成物。
【請求項２】
該高吸水性繊維が、カルボキシル基を０．５〜４．０ｍｍｏｌ／ｇ含有するものであることを特徴とする請求項１記載の組成物。
【請求項３】
該高吸水性繊維が、ランシール（商標名）−Ｆ（東洋紡績（株））であることを特徴とする請求項１又は２記載の組成物。
【請求項４】
該高吸水性繊維の外層部に特異的にヨウ素を含有することを特徴とする請求項１〜３のいずれか一記載の組成物。
【請求項５】
該高吸水性繊維に重量の０．１〜１５％のヨウ素を含有することを特徴とする請求項１〜４のいずれか一記載の組成物。
【請求項６】
水または水蒸気の存在下にヨウ素を該高吸水性繊維に吸着させることを特徴とする請求項１記載の組成物。
【請求項７】
該高吸水性繊維単独又は高吸水性繊維と他の繊維と組み合わせて構成されていることを特徴とする請求項１〜６のいずれか一記載の組成物。
【請求項８】
請求項１〜７のいずれか一記載の組成物からなることを特徴とする殺菌及び／又は消毒性医薬。
【請求項９】
請求項１〜７のいずれか一記載の組成物からなることを特徴とする殺菌及び／又は消毒性物品。
【請求項１０】
織物状、不織布状、紐状、脱脂綿状、ガーゼ状、シート状又は袋状に成形してなり且つ医療用のものであることを特徴とする請求項９記載の物品。
【請求項１１】
請求項１〜７のいずれか一記載の組成物からなることを特徴とする創傷予防及び／又は治療薬。
【発明の詳細な説明】
【０００１】
【発明の属する技術分野】
本発明は高吸水性繊維の中に薬物を含有する組成物に関する。特には、本発明は高吸水性繊維の親水性架橋重合体中に特異的に薬物を含有せしめることにより、安定で、良好な薬物放出能を有し、加えて吸水性、保水能に優れた組成物及びそれを用いた殺菌及び／又は消毒性医薬、特には創傷予防及び／又は治療薬、そして殺菌及び／又は消毒性物品に関する。
【０００２】
【従来の技術】
医療技術の発達や有効な医薬品の開発のお蔭で寿命が延びるなど最近の医学の進歩はめざましいものがあるが、それにともない最近では長期間病院での治療を受けるとか、老齢者などの介護を含めた治療の機会も増大してきている。また日本などでは人口に占める高齢者の割合もますます増加することが予測され、老人医療技術の発達も求められている。こうした状況下、病院などの場で治療のため長時間ベッドなどに寝ているとか、寝たきりになったりしてベッドや車椅子など特定の場所や位置に限定されるような場合も増えてきているが、こうした場合床ずれや皮膚潰瘍などの問題が発生する。これは患者などの身体とベッドや車椅子などが長時間接触することにより、皮膚刺激と摩擦を生じたり、血管機能不全が局所的に起こり組織虚血を一因として潰瘍が生じるためと考えられている。このような皮膚の箇所では疼痛性のびらんなども惹起される。このような皮膚潰瘍は液体滲出性であり、ひとたび形成されると容易に治癒させることができないという問題がある。さらに非常に疼痛を伴うなど本来の疾患や病気などの治療にも障害となる。またこうした床ずれや皮膚潰瘍などは一時的に治癒したとしても、再発し易く、したがってこうした目的のためには長期間にわたり適用・使用ができかつ簡単に行えるような治療技術や治療薬でなければならない。
【０００３】
皮膚潰瘍のような液体滲出性皮膚創傷の治療を目的とする場合、患部での感染を防ぎながら一方で患部から滲出してくる液体成分の吸収除去をなし、患部以外を比較的乾燥した状態に保持することがその治療において重要と考えられている。そこで液体滲出性皮膚創傷の治療を目的とした体液吸収性の組成物の開発が試みられており、今日まで様々な材質のものが開発されてきている。そうしたものとして、吸水性ポリマーを利用した製剤の研究開発も行われており、例えば、造膜性高分子化合物（ナイロン樹脂を除く）に吸水性高分子物質と生理活性を有する薬物を配合した組成物（特開昭５８−１０５９１５）、吸水性高分子物質と生理活性を有する薬物を配合したゲル状組成物（特開平３−１４１２２９）、高吸水性ポリマーに薬物を保持した局所用製剤（特開平５−２４６８４１）等が知られている。
【０００４】
さらにまた、しばしば皮膚潰瘍のような液体滲出性皮膚創傷の治療を目的とする場合、長期間にわたり創傷などの患部に医薬を接触せしめる必要も生ずるので、患部を必要以上に押圧するなどして皮膚刺激と摩擦を生じたり、血管機能不全により局所的に組織虚血を引き起こすものは好ましくない。吸水性材料は一般的には浸出液、体液などの液体を吸収するとその体積が増大して患部を必要以上に押圧する可能性があることから、こうした問題の解決は液体滲出性皮膚創傷の治療の上で重要視されている。さらに普通の正常な皮膚などが柔らかい繊維製品などで外気から保護されているように、創傷などの患部はある程度の通気性を保持しながら柔軟な材質のもので保護されていることがその創傷などの治癒のためには好ましいと考えられている。
床ずれや皮膚潰瘍などは一時的に治癒したとしても、再発し易く、長期間にわたりかつ簡単な方法で治療を行わなければならないが、このためには、例えば患部を被覆する製剤からの薬物は長期間にわたりその薬効などの作用効果を発揮できるものでなければならないし、その被覆する製剤もきわめてその適用や使用が容易になしうるものでかつ安価なものでなければならない。さらに創傷などの患部から役目を終えた被覆製剤を、例えば、浸出液、体液などの液体を吸収してゲル化したものを残すこと無く、そして患部に悪影響を与えること無く容易に除くことができるような構造のものである必要がある。
【０００５】
【発明が解決しようとする課題】
しかしながら、これら従来の製剤は、単に吸水性ポリマーと薬物とを配合しただけのものであったり、あるいは単に薬物水溶液を吸水性ポリマーと混合した後薬物含有水溶液を吸収した吸水性ポリマーを凍結乾燥することにより得られたもので、吸水性ポリマーに薬物を保持せしめただけのものであり、（１）揮発性の薬物を安定的に保持できないとか、（２）薬物が直接使用部位に触れることになり、皮膚刺激性を有するとか、（３）吸収する水分量によっては初期放出量が高くなり、徐放性に欠けるとか、（４）柔軟性に欠けるなど長期間の使用に問題があるとか、（５）取扱いが煩雑であるとか、（６）患部への適用や患部からの除去に特別な注意を払う必要があるとか、（７）製品の構造などが複雑でその製造コストが比較的高価につくとか等の問題を有していた。
従来は創傷と接触する部分のゲル化物質は、浸出液、体液などの液体を吸収してゲル化するので、このゲル化した物質は創傷や新たに形成された組織部位から除去しなければならなかった。しかし、生理食塩水溶液などで洗うことにより効果的にそのゲル化した物質を除去することは困難な作業を一般的に要求する。特に生理食塩水溶液などで洗う場合、創傷や新たに形成された組織部位を傷めること無く、おだやかに且つ慎重に行わなければならないが、それは患者の体力など様々な問題の関係で時間のかかる大変なことであった。つまり簡単に患部に使用することができ、なおかつその交換の必要な時には容易にその取替えができるものが求められていた。また長期間使用しかつ大量に消費することができるためには安価にかつ簡単に製造できるものでなければならない。
【０００６】
【課題を解決するための手段】
かかる実情において、本発明者らは鋭意研究を行った結果、高吸水性材料として繊維を用いると共に該高吸水性繊維として親水性を有する外層部と該繊維において背骨構造あるいは芯構造を構成する内層部とから構成されるものを用い、該繊維の親水性領域中に（特異的に）薬物を保持せしめ、高吸水性繊維外の薬物を実質的に取り除いた組成物が、揮発性の薬物を安定に保持し得ること、皮膚刺激性の低減と良好な放出性を得ることができること、さらに繊維状であることから取扱い易く、さらに皮膚潰瘍のような液体滲出性創傷に用いた場合吸収された浸出液、分泌液、体液などを吸収しても十分にその繊維としての性状を保持していることから通気性が確保できる、交換が容易などの優れた特性を持つこと、そして構造が簡単なため製造にあたりその効率性が高く、コスト的にも安価に製造可能であることを見出し、本発明に至った。
【０００７】
すなわち、本発明は
（１）高吸水性繊維の中にヨウ素を含有することを特徴とする組成物、
（２）高吸水性繊維が外層部と内層部とから成るものであることを特徴とする上記（１）記載の組成物、
（３）高吸水性繊維が親水性架橋重合体からなる外層部とアクリロニトリル系重合体及び／又は他の重合体からなる内層部とを有することを特徴とする上記（２）記載の組成物、
（４）外層部に特異的にヨウ素を含有することを特徴とする上記（２）または（３）記載の組成物、
（５）高吸水性繊維に重量の０．１〜１５％のヨウ素を含有することを特徴とする上記（１）〜（４）のいずれか一記載の組成物、
（６）高吸水性繊維にヨウ素を吸着させた後、繊維外のヨウ素を除去して製造したことを特徴とする上記（１）〜（５）のいずれか一記載の組成物、
（７）水または水蒸気の存在下にヨウ素を高吸水性繊維に吸着させることを特徴とする上記（６）記載の組成物、
（８）高吸水性繊維単独または高吸水性繊維と他の繊維と組み合わせて構成されていることを特徴とする上記（１）〜（７）のいずれか一記載の組成物、
（９）上記（１）〜（８）のいずれか一記載の組成物からなることを特徴とする殺菌及び／又は消毒性医薬。
（１０）上記（１）〜（８）のいずれか一記載の組成物からなることを特徴とする殺菌及び／又は消毒性物品、
（１１）織物状、不織布状、紐状、脱脂綿状、ガーゼ状、シート状又は袋状に成形してなり且つ医療用のものであることを特徴とする上記（１０）記載の物品、
（１２）上記（１）〜（８）のいずれか一記載の組成物からなることを特徴とする創傷予防及び／又は治療薬、及び
（１３）高吸水性繊維の中に薬物を含有することを特徴とする組成物を提供する。
【０００８】
さらには、本発明は
（１４）上記（１）〜（８）のいずれか一記載の組成物からなる医療用物品、
（１５）高吸水性繊維が親水性架橋重合体からなる外層部とアクリロニトリル系重合体及び／又は他の重合体からなる内層部とで構成され、かつ３〜３００ｃｃ／ｇの水膨潤度を有するものであることを特徴とする上記（１）〜（８）のいずれか一記載の組成物、
（１６）高吸水性繊維が５〜２００ｃｃ／ｇの水膨潤度を有するものであることを特徴とする上記（１５）記載の組成物、
（１７）高吸水性繊維がカルボキシル基を含有するものであることを特徴とする上記（１）〜（８）、（１５）及び（１６）のいずれか一記載の組成物、
（１８）カルボキシル基を０．５〜４．０ｍｍｏｌ／ｇ含有するものであることを特徴とする上記（１７）記載の組成物、
（１９）カルボキシル基を０．５〜３．５ｍｍｏｌ／ｇ含有するものであることを特徴とする上記（１７）記載の組成物、
（２０）親水性架橋重合体からなる外層部が繊維全体積に対して５５％以下の範囲にあるものであることを特徴とする上記（１）〜（８）及び（１５）〜（１９）のいずれか一記載の組成物、
（２１）親水性架橋重合体からなる外層部が繊維全体積に対して５〜５０％以下の範囲にあるものであることを特徴とする上記（２０）記載の組成物、
【０００９】
（２２）高吸水性繊維をヨウ素含有液で処理し、次に乾燥処理して該繊維にヨウ素を吸着せしめたものであることを特徴とする上記（１）〜（８）及び（１５）〜（２１）のいずれか一記載の組成物、
（２３）高吸水性繊維に水または水蒸気の存在下でヨウ素を吸着させた後、繊維外のヨウ素を除去することを特徴とする上記（１）〜（８）及び（１５）〜（２２）のいずれか一記載の組成物の製造方法、
（２４）高吸水性繊維をヨウ素含有液で処理し、次に乾燥処理して該繊維にヨウ素を吸着せしめることを特徴とする上記（１）〜（８）及び（１５）〜（２２）のいずれか一記載の組成物の製造方法、
（２５）高吸水性繊維を高湿度のヨウ素含有雰囲気で処理し、次に乾燥処理して該繊維にヨウ素を吸着せしめたものであることを特徴とする上記（１）〜（８）及び（１５）〜（２２）のいずれか一記載の組成物、
（２６）高吸水性繊維を高湿度のヨウ素含有雰囲気で処理し、次に乾燥処理して該繊維にヨウ素を吸着せしめることを特徴とする上記（１）〜（８）及び（１５）〜（２２）のいずれか一記載の組成物の製造方法、
（２７）上記（１５）〜（２２）のいずれか一記載の組成物からなり、液体滲出性皮膚創傷用の医薬製剤、及び
（２８）上記（１５）〜（２２）のいずれか一記載の組成物からなる局所被覆用医薬製剤を提供する。
【００１０】
さらには、本発明は
（２９）上記（１）〜（８）及び（１５）〜（２２）のいずれか一記載の組成物を使用していることを特徴とする殺菌及び／又は消毒作用を有する物品、
（３０）絨毯やフロアー・マットなどの敷物、床・天井又は壁の被覆材、建築物用パネル、シート、フローリング材、スクリーン、抗菌性フィルター、間仕切り、衛生施設用材料、建築構造物用の製品、布帛や衣類などの繊維製品、紙製品、運送及び運輸車両（例えば自動車、飛行機、鉄道、船舶両など）のための部品あるいは付属具、家畜、ペット用衛生施設具、農園芸用土壌改良剤、及び育苗用シートからなる群から選ばれたものであることを特徴とする上記（２９）の物品、
（３１）上記（１）〜（８）及び（１５）〜（２２）のいずれか一記載の組成物を使用しており、切傷、すり傷、さし傷、かき傷、手術創、褥瘡（床ずれ）、熱傷、凍傷、火傷等に見られる皮膚潰瘍、感染創のような液体滲出性皮膚潰瘍、化膿性皮膚疾患に対する治療、糖尿病性壊疸又は下腿潰瘍、放射線潰瘍等難治性皮膚潰瘍に対する治療、術前、術中、術後の患部の殺菌又は消毒、術中の床ずれ予防、血管又は輸管カテーテル又はドレーン処置時の感染予防及び消毒、感染による悪化の防止、あるいは身体を動かすことが不可能な時、特に高齢者において、仙骨や踵のような体重のかかりやすい部位の褥瘡様潰瘍の発症を防ぐことからなる群から選ばれたことを目的とする薬剤であることを特徴とする医薬品、
（３２）高吸水性繊維の親水性架橋重合体中に特異的にヨウ素を含有し、揮発性であるヨウ素が安定に保持され、皮膚刺激性が低く、放出能、吸水能・保水能に優れた組成物、
（３３）遊離のヨウ素がすぐに患部などに接触して作用したり、該組成物から放出されて皮膚など患部に強い刺激を与えるということがないか、あるいはそうしたことが低減されたものであることを特徴とする上記（１）〜（８）及び（１５）〜（２２）のいずれか一記載の組成物、
（３４）浸出液、分泌液、体液等を吸収して患部を清潔に保つと共に、当該吸収された浸出液、分泌液、体液等により組成物中からヨウ素が徐々に放出され、長時間に亘り抗菌性を示し、細菌感染を抑えるものであることを特徴とする上記（１）〜（８）及び（１５）〜（２２）のいずれか一記載の組成物、及び
（３５）繊維状であり、身体のどのような部位にもよく適合し、創傷面に対する刺激圧を発生することが少なく、たとえ吸水しても体積増加による患部の圧迫などをすることが少なく、そして肌触りがよく、クッション性、保温性を有するものであることを特徴とする上記（１）〜（８）及び（１５）〜（２２）のいずれか一記載の組成物を提供する。
【００１１】
【発明の実施の形態】
本発明は高吸水性繊維の中に薬物を含有する組成物に関する。特には、本発明は高吸水性繊維の親水性架橋重合体中に特異的に薬物を含有せしめることにより、安定で、良好な薬物放出能を有し、加えて吸水性、保水能に優れた組成物及びそれを用いた殺菌及び／又は消毒性医薬、特には創傷予防及び／又は治療薬、そして殺菌及び／又は消毒性物品に関する。
本発明におけるヨウ素含有高吸水性繊維とは、高吸水性繊維の親水性外層部に特異的にヨウ素を含有し、好ましくは繊維外のヨウ素を除去したものである。
本発明における高吸水性繊維とは、その繊維が外層部と内層部とから構成されるものである。該繊維の外層部は親水性領域部からなることを特徴とし、その内層部は高度に吸水した状態であっても十分にその繊維性状を保持することができるに足る強度を有する背骨構造あるいは芯構造を有するものである。この高吸水性繊維では、親水性架橋重合体からなる外層部とアクリロニトリル系重合体及び／又は他の重合体からなる内層部とから構成されているものが挙げられる。こうした高吸水性繊維は、例えばアクリロニトリル系重合体からなる繊維の外層部のみを選択的に親水性化（ヒドロゲル形成能保持領域化）することにより得られる。
【００１２】
本発明に係るアクリロニトリル系重合体としては、アクリロニトリルを共重合成分として含有する重合体の総称であり、アクリロニトリル単独重合体又はアクリロニトリルと他の１種もしくは２種以上のエチレン系不飽和化合物との共重合体、あるいはアクリロニトリルと他の重合体、例えば澱粉、ポリビニルアルコール等のグラフト共重合体、アクリロニトリル系重合体と他の重合体、例えばポリ塩化ビニル系、ポリアミド系、ポリオレフィン系、ポリスチレン系、ポリビニルアルコール系、セルロース系等の混合重合体等を挙げることができる。アクリロニトリル系重合体におけるアクリロニトリルの含有率は、好ましくは３０重量％以上、より好ましくは５０重量％以上である。アクリロニトリル系重合体の共重合成分である上記エチレン系不飽和化合物の種類あるいは該重合体の分子量等の重合体組成面では特に制約は認められず、最終製品の要求性能、単量体の共重合性等に応じて任意に選択することができる。これらの重合体の製造方法及び該重合体より繊維を形成させる方法などについても、例えば単一成分紡糸、鞘−芯複合紡糸など公知の方法から任意に選択して用いることができる。
【００１３】
アクリロニトリル系重合体の少なくとも一部が繊維表面に露出した断面構造を有するものであれば、高吸水性繊維を製造するための出発物質であるアクリロニトリル系繊維として使用することができる。例えば二成分乃至三成分以上の重合体をランダムに複合紡糸してなる繊維、海島型複合繊維、二成分貼り合わせ型複合繊維、サンドイッチ型複合繊維等の特殊紡糸繊維も高吸水性繊維を製造するための出発物質として使用することができる。こうして作成される繊維は、短繊維、長繊維、繊維トウ、糸、編織物、不織布等の如何なる形態のものも高吸水性繊維を製造するための出発物質として使用することができる。
【００１４】
こうしたアクリロニトリル系繊維を出発物質として高吸水性繊維を製造する場合、好適にはアクリロニトリル系繊維の外層部のみを選択的に親水性化し（ヒドロゲル形成能を持つようにし）、該親水性化した外層とアクリロニトリル系重合体及び／又は他の重合体からなる内層との多層構造を有する繊維とされる。
本発明に係る高吸水性繊維は、二層構造あるいは多層構造を有する繊維で、好ましくは３〜３００ｃｃ／ｇの範囲にある水膨潤度を有するもの、更に好ましくは５〜２００ｃｃ／ｇの範囲にある水膨潤度を有するものが挙げられる。また本発明に係る高吸水性繊維は、カルボキシル基を含有するものが好ましく、例えば該高吸水性繊維中に０．５〜４．０ｍｍｏｌ／ｇの範囲のカルボキシル基を含有するもの、さらに好ましくは該高吸水性繊維中に０．５〜３．５ｍｍｏｌ／ｇの範囲のカルボキシル基を含有するものが挙げられる。ここでカルボキシル基は親水性（ヒドロゲル形成能を持つもの）であれば如何なる形態であってもよいが、好ましくは塩型カルボキシル基の形態のものが挙げられる。塩型カルボキシル基の種類としては、例えばアルカリ金属又はアンモニウムとの塩が挙げられるが、リチウム、カリウム、ナトリウムなどのアルカリ金属又はアンモニウムのいずれか１種又は２種以上の混合型の塩のいずれであってもよい。
【００１５】
本発明に係る高吸水性繊維は、高度な吸水性を有するとともに一方では十分な繊維物性を保持するものが好ましく、例えば乾燥時における該繊維の全体積を基準として親水性化し（ヒドロゲル形成能を持つようにし）た外層部の割合が好ましくは５５％以下、さらに好ましくは５〜５０％の範囲である。
本発明に係る高吸水性繊維は、例えば親水性架橋重合体からなる外層部とアクリロニトリル系重合体及び／又は他の重合体からなる内層部とで構成され、かつカルボキシル基を０．５〜４．０ｍｍｏｌ／ｇ、好ましくは０．５〜３．５ｍｍｏｌ／ｇの範囲含有すると共に３〜３００ｃｃ／ｇ、好ましくは５〜２００ｃｃ／ｇの範囲の水膨潤度を有するものである。
【００１６】
本発明に係る高吸水性繊維は、例えばアクリロニトリル系繊維に、アルカリ金属水酸化物水性溶液を作用せしめて該繊維の外層部のみを選択的に親水架橋化する（例えば該繊維の外層部のみにカルボキシル基を導入する）ことにより、親水性架橋重合体からなる外層部とアクリロニトリル系重合体及び／又は他の重合体からなる内層部とで構成される繊維を形成することにより製造される。
例えば、３〜３００ｃｃ／ｇの水膨潤度及び高物性を有する高吸水性繊維を製造するためには、アクリロニトリル系重合体からなる繊維に、６．０ｍｏｌ／１０００ｇ溶液以上の高濃度アルカリ金属水酸化物水性溶液、又は０．５ｍｏｌ／１０００ｇ溶液以上の濃度の電解質塩類を共存せしめた低濃度アルカリ金属水酸化物水性溶液を作用せしめて該繊維の外層部を親水架橋化することにより−ＣＯＯＸ（Ｘ：アルカリ金属又はＮＨ4 ）で示される塩型カルボキシル基を０．５〜４．０ｍｍｏｌ／ｇ導入し、親水性架橋重合体からなる外層部とアクリロニトリル系重合体及び／又は他の重合体からなる内層部とで構成される繊維に形成する方法が挙げられる。
【００１７】
こうした製造法において、アクリロニトリル系繊維としては、アクリロニトリル系重合体単一成分からなる繊維を使用するのが工業上好ましいが、アルカリ金属水酸化物水性溶液処理（加水分解処理）条件下において、加水分解されやすいアクリロニトリル系重合体を鞘成分とし、加水分解されにくいアクリロニトリル系重合体を芯成分としたもの、あるいは加水分解されやすいアクリロニトリル系重合体を鞘成分とし、他の重合体（例えばポリアミド系、ポリオレフィン系などの重合体）を芯成分としたもの等の鞘−芯紡糸繊維を挙げることができる。
アクリロニトリル系繊維を加水分解する方法としては、最終的にヒドロゲル形成外層とアクリロニトリル系重合体などからなる内層とで構成される吸水性繊維が得られるものなら特に限定されるものではないが、アクリロニトリル系繊維の外層部のみを選択的に親水性化する（ヒドロゲル形成能を持つようにする）と共に該外層部の割合を制御するのを容易に行うことのできる一段加水分解方法、架橋処理方法としては、具体的には次のような方法を挙げることができる。
【００１８】
その方法は、まず前記アクリロニトリル系繊維に、６．０ｍｏｌ／１０００ｇ溶液以上の高濃度アルカリ金属水酸化物水性溶液を作用せしめる（以下Ａ法と略称する）か、又は０．５ｍｏｌ／１０００ｇ溶液以上の濃度の電解質塩類を共存せしめた低濃度アルカリ金属水酸化物水性溶液を作用せしめる（以下Ｂ法と略称する）かのいずれかの方法を採用するものである。また、６．２５〜８．８５ｍｏｌ／１０００ｇ溶液、更に６．２５〜８．５０ｍｏｌ／１０００ｇ溶液の濃度範囲のアルカリ水性溶液を使用することにより、より効果的に高吸水性繊維を製造することが達成できる。また、１．０ｍｏｌ／１０００ｇ溶液以上の塩濃度、又は該塩濃度及び０．２５〜６．０ｍｏｌ／１０００ｇ溶液、更に好ましくは０．５〜５．０ｍｏｌ／１０００ｇ溶液のアルカリ金属水酸化物濃度のアルカリ水性溶液を使用することにより、より工業的有利に高吸水性繊維の製造方法を実施することができる。
【００１９】
ここにおいて、その高吸水性繊維の製造方法で使用するアルカリ金属水酸化物としては、Ｎａ、Ｋ、Ｌｉ等のアルカリ金属類の水酸化物もしくはそれ等の混合物を挙げることができ、また、電解質塩類としては、アルカリ処理条件下に安定である限りいかなる塩をも採用することができ、該塩を構成する陽イオン成分が、例えばＮａ、Ｋ、Ｌｉ等のアルカリ金属類；Ｂｅ、Ｍｇ、Ｃａ、Ｂａ等のアルカリ土類金属類；Ｃｕ、Ｚｎ、Ａｌ、Ｍｎ、Ｆｅ、Ｃｏ、Ｎｉ等の他の金属類；ＮＨ4 等であり、また陰イオン成分が、例えば塩酸、硫酸、硝酸、炭酸、クロム酸、重クロム酸、塩素酸、次亜塩素酸、有酸カルボン酸、有機スルホン酸等の酸根等で構成される塩の１種もしくは２種以上の混合物を挙げることができる。尚、上記陽イオン成分が２価以上の元素である電解質塩類を用いる場合には、生成するヒドロゲル外層部が凝集・合体し易く、また膨潤度が低下するため、アルカリ金属類又はＮＨ4 を陽イオン成分とする塩を使用する方が好ましい。更に、水に代わる溶媒として、被処理アクリロニトリル系繊維を溶解せしめない限り、メタノール、エタノール、プロパノール、２−メトキシエタノール、２−エトキシエタノール、ジメチルホルムアミド、ジメチルスルホキシド等の水混和性有機溶媒と水との水性混合溶媒を使用することができ、更に必要に応じて他の無機系物質あるいは有機系物質を共存せしめることも可能である。
【００２０】
尚、上記の如きアルカリ水性溶液を作用せしめる際の温度条件あるいは処理時間等反応条件としては、重合体の形態、結晶性等重合体の微細構造あるいはアルカリ濃度等により好適条件範囲が異なるため、一義的に規定することは不可能であるが、一般には高温下に作用させる程反応速度は増大し処理効果を有利に達成し得ることから好ましくは、５０℃以上、更に好ましくは８０℃以上の温度条件を使用することにより、効果的に高吸水性繊維の製造方法を実施することができる。
また、アクリロニトリル系繊維に対するアルカリ水性溶液の処理量としても、厳密な制限は認められないが、該繊維１重量部に対して該水性溶液を少なくとも３重量部、好ましくは４重量部以上使用することが望ましく、かかる条件において繊維と水性溶液との接触を容易ならしめ、親水化反応ならびに架橋反応を効果的に進行せしめることができる。
【００２１】
更に、アクリロニトリル系繊維にアルカリ水性溶液を作用せしめる方法としては、任意の繊維長に切断された短繊維を水性溶液に懸濁せしめ、スクリュー型撹拌装置、ミキサー等の剪断装置あるいはニーダー等の混練装置等を使用して撹拌乃至混練する方法、長繊維、繊維トウ、糸、編繊物、不織布等の連続した繊維を該水性溶液中にて緊張下もしくは無緊張下に走行させる方法、あるいは前記短繊維、長繊維等を網状容器中に充填して、水性溶液中に振盪する方法等公知の不均一処理方法から広く選択することができる。
かくして得られた高吸水性繊維は、水洗処理等により該繊維中に残留するアルカリ金属水酸化物を除去した後、必要ならば公知の方法により塩型カルボキシル基をアルカリ金属又はアンモニウムの塩に変える等の処理を施し、次いで所望により乾燥処理に付して乾燥生成物に形成せしめられる。
高吸水性繊維は上記したもの、あるいは上記した製造法で得られたもの、さらには市販のものを用いることができる。例えば、アクリル酸メチル、酢酸ビニルなどを含むアクリロニトリル系繊維をアルカリ加水分解して得られたものを用いることができる。アクリロニトリルとアクリル酸メチル又は酢酸ビニルとの割合は、８〜９：２〜１が好ましい。このようにして得られた高吸水性繊維においては、デニールは１〜１０Ｄ、好ましくは２〜５Ｄのものが良く、強度は１ｇ／Ｄ以上、結節強度は０．５ｇ／Ｄ以上、内層の比率が３０〜９０％のものが良く、こうした高吸水性繊維は吸水後の強度、形態安定性を出すことができる。
またアクリロニトリル繊維を原料としない、アクリル酸塩重合体をそのまま繊維化したものでも用いることができる。
高吸水性繊維としては、例えば、ランシール（商標名）−Ｆ（東洋紡績（株））等を使用することが好ましい。
【００２２】
（１）水膨潤度
試料繊維約０．１ｇを純水中に浸漬し２５℃に保ち２４時間後、ナイロン濾布（２００メッシュ）に包み、遠心脱水機（３Ｇ／３０分、Ｇは重力加速度）により繊維間の水を除去する。このようにして調製した試料の重量を測定する（W1ｇ）。次に該試料を８０℃の真空乾燥機中で恒量になるまで乾燥した後試料の重量を測定する（W2ｇ）。以上の測定結果から、次式によって算出した。したがって、本明細書中水膨潤度とは、繊維の自重の何倍の水を吸収保持するかを示す数値である。
【００２３】
【数１】
0004269347.tif 000002
【００２４】
（２）カルボキシル基量（ｍｍｏｌ／ｇ）
充分乾燥した繊維試料約１ｇを精秤し（Ｘｇ）、これに２００ｍｌの水を加えた後、５０℃に加温しながら１Ｎ塩酸水溶液を添加してｐＨ２とし、ついで０．１Ｎ水酸化ナトリウム水溶液で常法に従って滴定曲線を求める。該滴定曲線からカルボキシル基に消費された水酸化ナトリウム水溶液の消費量（Ｙｃｃ）を求めた。以上の測定結果から、次式によって算出した。
【００２５】
【数２】
0004269347.tif 000003
【００２６】
なお、多価カチオンが含まれる場合には、常法によりこれらのカチオンの量を求め、上記の式を補正する必要がある。
（３）親水性（ヒドロゲル形成能保有）外層部の体積比率（Ｖ％）
吸水して膨潤した繊維試料２０本を１００〜１０００倍に拡大（Ｚ倍）して顕微鏡写真を撮り、芯部（アクリロニトリル系重合体及び／又は他の重合体内層部）の直径を測定した平均値（L1ｍｍ）を求め、以上の測定結果から、次式によって算出した。L は被処理アクリロニトリル系繊維の直径（μ）
【００２７】
【数３】
0004269347.tif 000004
【００２８】
本発明において用いられているヨウ素は低濃度で強いかつ速やかな殺菌作用と広い抗菌スペクトルを有し、古くより外用殺菌消毒に繁用されている。ヨウ素は植物性及び動物性微生物やウイルスに対して致死性の作用を示すが、皮膚に対する刺激性があることから、時としてそれに対する過敏症を呈する問題がある。ヨウ素は水には極めて溶けにくいが、エタノールにはやや溶けやすいことが知られている。
本発明の組成物においては、ヨウ素は高吸水性繊維の親水性外層部の中に選択的に吸着せしめられ、該繊維外に遊離の状態で存在するヨウ素は除去して置くことが好ましい。該繊維外に遊離の状態で存在するヨウ素は浸出液、体液などの水分と接触した場合にすぐに患部などに接触して作用したり、該組成物からの薬物放出に直ぐさま寄与するなどして好ましくない。特にヨウ素は皮膚に対する刺激性があることからも、必要に応じ作用するような徐放性化することが求められる。
【００２９】
こうした本発明の組成物の製造方法としては、高吸水性繊維にヨウ素を接触させた後、得られたものを必要に応じ乾燥してヨウ素を該繊維に吸着させる方法が挙げられる。本発明の組成物の好ましい製造方法としては、水の実質的な存在下高吸水性繊維にヨウ素を接触させた後、得られたものを必要に応じ乾燥してヨウ素を該繊維に吸着させる方法が挙げられる。さらに、本発明の組成物の代表的な製造方法としては、例えば高吸水性繊維にヨウ素を吸着させた後、繊維外のヨウ素を除去して製造する方法が挙げられる。ヨウ素の吸着は種々の方法でなされうるが、例えば（１）ヨウ素を水、含水有機溶媒あるいは有機溶媒で溶解した溶液を高吸水性繊維に含浸させるか、（２）ヨウ素を有機溶媒で溶解した溶液を高吸水性繊維に含浸させた後、溶媒を除去し、該繊維を高湿度雰囲気下に置くか、（３）高吸水性繊維をヨウ素雰囲気下に置いた後、高湿度雰囲気下に置くか、（４）高吸水性繊維を高湿度ヨウ素雰囲気下に置くか、あるいは（５）高吸水性繊維を高湿度雰囲気下に置いた後、ヨウ素雰囲気下に置く方法を用いることができる。これらの方法は、それを単独で行ったり、繰り返しその方法を適用することにより行ったり、あるいは任意に複数の方法を適宜組み合わせて行うことができる。ヨウ素を高吸水性繊維に吸着させる場合、出発物質としての高吸水性繊維は実質的に乾燥されたものが好ましく用いられるが、幾分か水分を含有するものも用いることができるし、場合によっては充分に吸水させたものを用いることもできる。ヨウ素を高吸水性繊維に吸着させる場合、出発物質としての高吸水性繊維は充分に乾燥されたものが好ましく用いられる。
【００３０】
高吸水性繊維にヨウ素を接触させる場合、水の実質的な存在下で行うと、該繊維の親水性領域、特には該繊維の外層部中にヨウ素（水には極めて溶けにくいという性質をもつ）が意外にも吸着する。また幾分か水分を吸収して膨潤した高吸水性繊維にヨウ素を接触させると、これまた水には極めて溶けにくいヨウ素が該繊維の親水性領域、特には該繊維の外層部中に予想外にも吸着される。さらにまた、有機溶媒、好ましくはエタノールに溶解したヨウ素を接触させる方法によっても、ヨウ素が該繊維の親水性領域、特には該繊維の外層部中に吸着される。こうして得られたヨウ素を含有する高吸水性繊維はそれを乾燥処理にかけると、これまた驚くことにヨウ素を依然として該外層部中に含有したまま乾燥して高い吸水性を持った生成物となる。高吸水性繊維にヨウ素を接触させる場合のそこに存在せしめる水としては、例えば、上記充分に乾燥された出発物質としての高吸水性繊維の親水性領域、特には該繊維の外層部が膨潤する程度存在するものであればよく、含水有機溶媒として存在する水や高湿度雰囲気として気体中に存在する水が挙げられる。含水有機溶媒の場合、例えば０．０１〜６０容量％の含水率、好ましくは０．１〜４０容量％の含水率、より好ましくは０．５〜３５容量％の含水率、さらに好ましくは１０〜３０容量％の含水率が挙げられる。
また、水、含水有機溶媒あるいは有機溶媒中のヨウ素濃度は、０．２〜３０ｍｇ／ｍｌでよく、目的とする組成物中のヨウ素含有量に応じて適宜設定できる。
【００３１】
有機溶媒としては炭化水素系、芳香族系、ハロゲン系、アルコール系、アルデヒド系、エステル系、ケトン系などの溶媒が挙げられ、そのうちメタノール、エタノール、イソプロピルアルコール等のアルコール溶媒が好ましく、特にエタノール、イソプロピルアルコールが好ましい。例えば、１０〜２０ｍｇ／ｍｌの濃度のヨウ素を含有する６０〜１００％のエタノールの溶液などが高吸水性繊維にヨウ素を吸着せしめるのに好ましく用いられる。
また、高湿度雰囲気とは、例えば相対湿度５０〜１００％を指し、好ましくは９０〜１００％がよい。
ヨウ素雰囲気は、上記高吸水性繊維の親水性領域、特には該繊維の外層部中にヨウ素を含有せしめるようにするに充分な程度存在するものであればよく、例えばヨウ素ガス濃度１０〜５００ｐｐｍが挙げられる。
【００３２】
高湿度ヨウ素雰囲気（高湿度ヨウ素ガス）は、（ａ）高湿度下に固体のヨウ素を共存させるか、（ｂ）ヨウ素溶液あるいはヨウ化カリウム溶液をバブリングするか、（ｃ）ヨウ素溶液あるいはヨウ化カリウム溶液をエジェクターを介して循環させる等の方法で発生させることができる。
高湿度ヨウ素雰囲気下とは、例えば相対湿度５０〜１００％、好ましくは９０〜１００％で、ヨウ素ガス濃度１０〜５０００ｐｐｍのものが挙げられる。
ヨウ素の高吸水性繊維の外層部中への吸着処理は、低温下でも行うことができるが、通常は常温（１０〜３０℃）下、または加温（３０〜５０℃）下に行うことができ、また該吸着処理は、減圧下でも行うことができるが、通常は常圧または、加圧下に行うことができる。高湿度ヨウ素雰囲気下での吸着温度は、０〜５０℃が好ましい。
溶媒や水分の除去は、常温（１０〜３０℃）または、加温（３０〜５０℃）下に、常圧または、減圧（５〜１００ｍｍＨｇ）下に０．５〜４８時間乾燥などの処理をすることにより行うことができる。
【００３３】
繊維外のヨウ素の除去には、有機溶媒を用い、高吸水性繊維を洗浄することにより行うことができる。驚いたことに高吸水性繊維の外層部中に一旦吸着されたヨウ素はこの洗浄処理を行っても、充分に実用上有効な量が該高吸水性繊維の外層部中に保持せしめられたままでいる。例えば、ヨウ素はエタノールにはやや溶けやすいという性質を持つにもかかわらず、洗浄溶媒としてエタノールを用いても繊維外のヨウ素を除去することはできるが、高吸水性繊維の外層部中に一旦吸着されたヨウ素は充分に実質的に有効な量がそこに残ったままなのである。この洗浄処理は、高吸水性繊維の親水性領域、特には該繊維の外層部中にヨウ素を含有せしめた後、該繊維を乾燥処理（脱水処理）してから行うことが好ましくできる。ここでいう有機溶媒としては炭化水素系、芳香族系、ハロゲン系、アルコール系、アルデヒド系、エステル系、ケトン系などの溶媒が挙げられ、そのうちメタノール、エタノール、イソプロピルアルコール等のアルコール溶媒が好ましく、特にエタノール、イソプロピルアルコールが好ましい。
尚、本発明の組成物のヨウ素含有率は、溶液含浸処理における溶液中ヨウ素濃度、含浸溶液量、ヨウ素雰囲気下吸着におけるヨウ素ガス濃度、吸着時間、吸着温度を変えることにより任意に設定できるが、好ましくは０．１〜１５％（Ｗ／Ｗ）の範囲において任意に設定できる。
【００３４】
本発明の組成物は、構成する高吸水性繊維単独で、又は既知の一般的な天然、半合成もしくは合成繊維等と組み合わせて用いることが可能であるが、組合わせた場合混率を自由に設定することで、吸水性を持ちながらその用途・適用に応じた組成物が得られる。天然繊維としては、綿、羊毛、絹等を使用することができ、半合成繊維としては、アセテート等を使用することができ、合成繊維としてはポリエステル、アクリル、ナイロン、レーヨン等を使用することができる。それら一般的な天然、半合成もしくは合成繊維などはそれぞれを単独であるいは複数を任意に組み合わせて上記高吸水性繊維と共に使用することができる。
また上記に示した方法において、ヨウ素吸着時における温度や吸着時間により本発明の組成物のうちのヨウ素含有量は任意に設定できるし、さらに既知の一般的な天然、半合成もしくは合成繊維等との混率や目付により本発明の組成物のうちのヨウ素含有量は任意に設定することは可能である。本発明における組成物のヨウ素含有量は、好ましくは高吸水性繊維の重量の０．１〜１５％であるが、その用途・適用に応じて適宜増減することができる。
【００３５】
本発明の組成物は使用目的、使用部位に応じて不織布状、紐状、綿状、テープ状、フィルム状、シート状、袋状とすることができる。本発明の組成物は、フィラメントであっても糸であってもよく、さらに撚り糸であっても巻縮した繊維であってもよく、またその繊維からなる糸を作成し、適宜その糸を縦糸及び横糸として平織などして布としてあることもできるし、織物とすることもできるし、あるいはその繊維をニードリングによりまたは流体を用いて絡合させて不織布とされていてよいし、接着などによる積層体や不織布などにされていてもよい。本発明の組成物は、大きな伸縮性があるようにすることもできるし、非伸縮性の形態にすることもできる。こうした形態のものは、医療用物品として一般的に知られたものを包含している。例えば、不織布などの布、紐、テープ、シート、リボン、包帯、被覆用などのバンド、医療用フィルター、糸、ガーゼ様医療材料、脱脂綿様医療材料、創傷被覆材、創傷カバー材、傷用のテープなどが挙げられる。
【００３６】
本発明の組成物は微視的に上記したような繊維形態を保っていれば、医療用物品としては短繊維、極小短繊維、粉末など適宜任意にその形態をとって製品にされうる。最終医療用物品の形態に様々な形で加工できるようにされたものであることもできる。またこうした本発明の組成物を他の構造材と配合して各種医療用物品や衛生用製品（例えばタンポンなど）にすることもできる。本発明に従えば、上記不織布などの布、フェルト、紐、テープ、シート、包帯、被覆バンド、糸、ガーゼ様医療材料、脱脂綿様医療材料、創傷被覆材、創傷カバー材、傷用のテープなどとして成形された医療用物品を加工して、そこに含まれる高吸水性繊維の親水性外層部の中にヨウ素を選択的に吸着せしめ、該繊維外に遊離の状態で存在するヨウ素を実質的に除去して得られたものを、例えばさらに支持体に展延させたりあるいは塗布するなどの処理をすることなく、その成形物をそのまま直接患部に張り付けるなどして簡単に用いることができる。
【００３７】
本発明の組成物には癒着防止、保湿性、柔軟性、皮膚浸透性、安定性の向上等の目的に種々の添加剤を配合することができる。添加剤としては、ポリビニルアルコール、ポリエチレングリコール、ポリビニルピロリドン、メチルセルロース等の水溶性高分子、ソルビトール、グリセリン、シクロデキストリン、エチレングリコール等の多価アルコール類、ラノリン等の油類、ロウ類、高級アルコール、高級脂肪酸、高級脂肪酸エステル、界面活性剤等が挙げられる。
本発明の組成物は、特に医療用の殺菌薬及び／又は消毒薬として、さらに創傷予防及び／又は治療薬として有用である。本発明における創傷予防及び／又は治療薬としては、例えば切傷、すり傷、さし傷、かき傷、手術創、褥瘡（床ずれ）、熱傷、凍傷、火傷等に見られる皮膚潰瘍、感染創のような液体滲出性皮膚潰瘍、化膿性皮膚疾患に対する治療、糖尿病性壊疸又は下腿潰瘍、放射線潰瘍等難治性皮膚潰瘍に対する治療、術前、術中、術後の患部の殺菌又は消毒、術中の床ずれ予防、血管又は輸管カテーテル又はドレーン処置時の感染予防及び消毒、感染による悪化の防止、あるいは身体を動かすことが不可能な時、特に高齢者において、仙骨や踵のような体重のかかりやすい部位の褥瘡様潰瘍の発症を防ぐことを目的とする薬剤などが挙げられる。その創傷予防及び／又は治療薬の使用方法としては不織布状あるいはシート状の製剤を、さらに支持体に展延させたり、あるいは塗布して使用するなどということは全く必要なく、それを直接患部に張り付けるなどして用いることができる。本発明の組成物は、獣医用にも用いることができる。
【００３８】
本発明の組成物からなる不織布状あるいはシート状の製剤は、そのままで又は用時適当な大きさに切って、創傷患部に直接または間接に当て、サージカルテープ等で固定するか、ハイドロコロイド・ドレッシング材、フィルムドレッシング材等で被覆・固定するなどして用いることができる。また、紐状、綿状の製剤は、用時適当な大きさで潰瘍部に充填し、ハイドロコロイド・ドレッシング材、フィルムドレッシング材等で被覆・固定するなどして用いることができる。さらに他の軟膏剤等と併用することも可能である。
かくして得られた本発明の組成物は、高吸水性繊維の親水性架橋重合体中に特異的にヨウ素を含有し、揮発性であるヨウ素が安定に保持され、皮膚刺激性が低く、放出能、吸水能・保水能に優れた組成物である。また遊離のヨウ素がすぐに患部などに接触して作用したり、該組成物から放出されて皮膚など患部に強い刺激を与えるということもない。
本発明の組成物は、浸出液、分泌液、体液等を吸収して患部を清潔に保つと共に、当該吸収された浸出液、分泌液、体液等により組成物中からヨウ素が徐々に放出され、長時間に亘り抗菌性を示し、細菌感染を抑える。
【００３９】
本発明の組成物は、創傷面を湿潤状態に保つ一方、吸収した水分の側方への浸透がないため正常皮膚を乾燥状態に保つことができる。
本発明の組成物は、保水性に優れていることから浸出液の遺漏を防止し、外部からの細菌感染を防ぐと共に、患部周囲の汚濁を防ぐので、患者が寝たきりの状態でも衣類・シーツ等を汚さないし、滲出液漏出による不快臭の発生などという問題もない。
本発明の組成物は、繊維状であることから身体のどのような部位にもよく適合するし、創傷面に対する刺激圧を発生することがなく、たとえ吸水しても体積増加による患部の圧迫などをすることがない。そして肌触りがよく、クッション性、保温性を有することから創傷面の保護効果に優れる。
本発明の組成物は、吸水後もその繊維構造自体の繊維としての特性を損なわないことから、膨張圧などに対して緩衝作用を示し、創傷面を長い時間被覆して置いても創傷及びその周辺の皮膚の部位を刺激することが少なく、さらに製剤使用後の除去及び患部の洗浄で患部を傷つけることがほとんどなく、そうした処置が容易に行え、看護側の作業負担を軽減できる。その患部からの除去においても繊維構造であることから、ゲル化物質が創傷部あるいは再生組織部位などに残ることがなく、被覆物を一体的に除去ができる。
【００４０】
本発明の組成物は、その殺菌薬及び／又は消毒薬としての優れた性状・作用・効果、さらにはその特性を生かして、絨毯やフロアー・マットなどの敷物、床・天井又は壁の被覆材、建築物用パネル、シート、フローリング材、スクリーン、抗菌性フィルター、間仕切り、衛生施設用材料などの殺菌及び／又は消毒作用を有する建築構造物用の製品とすることができる。本発明の組成物は、さらにその繊維としての性状・特性を利用し、布帛や衣類などの繊維製品、紙製品など、運送及び運輸車両（例えば自動車、飛行機、鉄道、船舶両など）のための部品あるいは付属具など、家畜、ペット用衛生施設具さらには農園芸用土壌改良剤、育苗用シートなどとすることができる。
上記では、ヨウ素を薬物、特には揮発性薬物の代表的な例として本発明の組成物、その製造法、その用途について説明したが、本発明はその薬物に限定されること無く様々な態様が含まれることは理解されるべきである。また本発明の高吸水性繊維の中に薬物を含有する組成物としての特性を利用し、その特性を損なわないかぎり、例えば財団法人  日本公定書協会監修「日本薬局方解説書」株式会社  廣川書店、平成３年７月２９日発行の「第十二改正日本薬局方解説書」などに記載の様々な製剤形態としたり、様々な活性成分に応用したり、様々な活性成分や配合添加剤などと組み合わせて利用できる。
【００４１】
【実施例】
以下に実施例を挙げ、本発明を具体的に説明するが、本発明は実施例に限定されること無く様々な態様が含まれることは理解されるべきである。尚、各組成物中のヨウ素量の定量はデンプンを指示薬としてチオ硫酸ナトリウムによる酸化還元滴定にて行った。％（Ｗ／Ｗ）は重量％を表す。実施例中使用しているエタノールは特に明記されていない場合には無水エタノールあるいは実質的に無水のエタノールを示す。
実施例１
ランシール（商標名）−Ｆ（東洋紡績（株））からなる目付：３００ｇ／ｍ2 、厚み：６ｍｍの不織布を直径１６ｍｍの円形に裁断し、それにヨウ素１６ｍｇ／ｍｌを含有するエタノール溶液を１．０ｍｌ含浸した。２０ｍｍＨｇにて６時間減圧乾燥した後、エタノール２０ｍｌにて洗浄し、ヨウ素含有率０．９３％（Ｗ／Ｗ）の組成物を得た。
【００４２】
実施例２
ランシール（商標名）−Ｆ（東洋紡績（株））からなる目付：３００ｇ／ｍ2 、厚み：６ｍｍの不織布を直径１６ｍｍの円形に裁断し、それにヨウ素１６ｍｇ／ｍｌを含有するエタノール溶液を１．０ｍｌ含浸した。２０ｍｍＨｇにて６時間減圧乾燥した後、２０℃相対湿度９５％の湿箱中に２４時間置き、さらに、エタノール２０ｍｌにて洗浄し、ヨウ素含有率０．８４％（Ｗ／Ｗ）の組成物を得た。
【００４３】
実施例３
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、それにヨウ素１６ｍｇ／ｍｌを含有する７０％（Ｖ／Ｖ）エタノール溶液を０．５ｍｌ含浸した。２０ｍｍＨｇにて１５時間乾燥した後、エタノール２０ｍｌにて洗浄し、ヨウ素含有率３．２％（Ｗ／Ｗ）の組成物を得た。
【００４４】
実施例４
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、それにヨウ素１．６ｍｇ／ｍｌを含有する９０％（Ｖ／Ｖ）エタノール溶液を０．５ｍｌ含浸した。常温常圧にて１６時間乾燥した後、エタノール２０ｍｌにて洗浄し、ヨウ素含有率０．３７％（Ｗ／Ｗ）の組成物を得た。
【００４５】
実施例５
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、それにヨウ素５ｍｇ／ｍｌを含有する９０％（Ｖ／Ｖ）エタノール溶液を０．５ｍｌ含浸した。常温常圧にて１６時間乾燥した後、エタノール２０ｍｌにて洗浄し、ヨウ素含有率１．２％（Ｗ／Ｗ）の組成物を得た。
【００４６】
実施例６
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、それにヨウ素１６ｍｇ／ｍｌを含有する９０％（Ｖ／Ｖ）エタノール溶液を０．５ｍｌ含浸した。常温常圧にて１６時間乾燥した後、エタノール２０ｍｌにて洗浄し、ヨウ素含有率１．９％（Ｗ／Ｗ）の組成物を得た。
【００４７】
実施例７
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、それにヨウ素１６ｍｇ／ｍｌを含有する７０％（Ｖ／Ｖ）エタノール溶液を０．５ｍｌ含浸した。２０ｍｍＨｇにて１５時間乾燥した後、エタノール２０ｍｌにて洗浄した後、さらに、それにグリセリン０．８ｍｇ／ｍｌを含有するＥｔＯＨ溶液０．５ｍｌを含浸した後、常温常圧にて１６時間乾燥しヨウ素含有率１．９％（Ｗ／Ｗ）、グリセリン含有率１％（Ｗ／Ｗ）の組成物を得た。
【００４８】
実施例８
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、次に固体のヨウ素を共存させた２０℃のデシケータ中に２４時間置いた後、エタノール２０ｍｌにて洗浄し、ヨウ素含有率０．１７％（Ｗ／Ｗ）の組成物を得た。
【００４９】
実施例９
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、次に固体のヨウ素を共存させた２０℃のデシケータ中に２４時間置いた後、さらに、２０℃相対湿度９５％の湿箱中に２４時間置いた。エタノール２０ｍｌにて洗浄し、ヨウ素含有率１．４％（Ｗ／Ｗ）の組成物を得た。
【００５０】
実施例１０
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、次に固体のヨウ素を共存させた２０℃相対湿度９５％の湿箱中に２４時間置いた後、エタノール２０ｍｌにて洗浄し、ヨウ素含有率１．６％（Ｗ／Ｗ）の組成物を得た。
【００５１】
実施例１１
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、次に固体のヨウ素を共存させた４０℃相対湿度９５％の湿箱中に２４時間置いた後、エタノール２０ｍｌにて洗浄し、ヨウ素含有率２．４％（Ｗ／Ｗ）の組成物を得た。
【００５２】
実施例１２
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、次に２０℃相対湿度９５％の湿箱中に２４時間置いた後、さらに、固体のヨウ素を共存させた２０℃のデシケータ中に２４時間置いた。エタノール２０ｍｌにて洗浄し、ヨウ素含有率１．１％（Ｗ／Ｗ）の組成物を得た。
【００５３】
実施例１３
ランシール（商標名）−Ｆ（東洋紡績（株））からなる目付：３００ｇ／ｍ2 、厚み：６ｍｍの不織布を直径１６ｍｍの円形に裁断し、次に４０℃過飽和ヨウ素水溶液２００ｍｌを０．６ｍｌ／ｍｉｎのガス流量にてバブリングして発生させた高湿度ヨウ素ガスを循環した１０Ｌの湿箱中に２４時間置いた後、エタノール２０ｍｌにて洗浄し、ヨウ素含有率１．８％（Ｗ／Ｗ）の組成物を得た。
【００５４】
実施例１４
ランシール（商標名）−Ｆ（東洋紡績（株））からなる目付：３００ｇ／ｍ2 、厚み：６ｍｍの不織布を直径１６ｍｍの円形に裁断し、次に４０℃ヨウ素１０ｇ、ヨウ化カリウム１０ｇを溶解した水溶液２００ｍｌを０．６ｍｌ／ｍｉｎのガス流量にてバブリングして発生させた高湿度ヨウ素ガスを循環した１０Ｌの湿箱中に２４時間置いた後、エタノール２０ｍｌにて洗浄し、ヨウ素含有率１．５％（Ｗ／Ｗ）の組成物を得た。
【００５５】
実施例１５
ランシール（商標名）−Ｆ（東洋紡績（株））からなる目付：３００ｇ／ｍ2 、厚み：６ｍｍの不織布を直径１６ｍｍの円形に裁断し、次に１０℃過飽和ヨウ素水溶液をエジェクターを介して循環して発生させた高湿度ヨウ素ガスを２ｍｌ／ｍｉｎのガス流量にて循環した１０Ｌの湿箱中に８時間置いた後、エタノール２０ｍｌにて洗浄し、さらに、４０℃にて２４時間乾燥し、ヨウ素含有率０．３０％（Ｗ／Ｗ）の組成物を得た。
【００５６】
実施例１６
ランシール（商標名）−Ｆ（東洋紡績（株））からなる目付：３００ｇ／ｍ2 、厚み：６ｍｍの不織布を直径１６ｍｍ、あるいは直径３０ｍｍの円形に裁断し、次に４０℃過飽和ヨウ素水溶液をエジェクターを介して循環させてなる高湿度ヨウ素ガスを２ｍｌ／ｍｉｎのガス流量にて循環させた１０Ｌの湿箱中に２４時間置いた後、エタノール２０ｍｌにて洗浄し、さらに、４０℃にて２４時間乾燥し、ヨウ素含有率２．９％（Ｗ／Ｗ）の組成物を得た。
【００５７】
実施例１７
ランシール（商標名）−Ｆ（東洋紡績（株））からなる目付：３００ｇ／ｍ2 、厚み：６ｍｍの不織布を１０ｃｍ×１２ｃｍの長方形に裁断し、次に４０℃過飽和ヨウ素水溶液をエジェクターを介して循環させてなる高湿度ヨウ素ガスを１５０Ｌ／ｍｉｎのガス流量にて循環させた１ｍ3 の湿箱中に６時間置いた後、エタノール１．６Ｌにて洗浄し、さらに、４０℃にて２４時間乾燥し、ヨウ素含有率４．４％（Ｗ／Ｗ）の組成物を得た。
【００５８】
実施例１８
ランシール（商標名）−Ｆ（東洋紡績（株））からなる目付：３００ｇ／ｍ2 、厚み：６ｍｍの不織布を１０ｃｍ×１２ｃｍの長方形に裁断し、次に５０℃過飽和ヨウ素水溶液をエジェクターを介して循環させてなる高湿度ヨウ素ガスを１５０Ｌ／ｍｉｎのガス流量にて循環させた１ｍ3 の湿箱中に６時間置いた後、エタノール１．６Ｌにて洗浄し、さらに、４０℃にて２４時間乾燥し、ヨウ素含有率５．５％（Ｗ／Ｗ）の組成物を得た。
【００５９】
実施例１９
ランシール（商標名）−Ｆ（東洋紡績（株））からなる目付：３００ｇ／ｍ2 、厚み：６ｍｍの不織布を１０ｃｍ×１２ｃｍの長方形に裁断し、４８℃過飽和ヨウ素水溶液をエジェクターを介して循環させてなる高湿度ヨウ素ガスを１５０〜２１０Ｌ／ｍｉｎのガス流量にて、３５℃に加温した吸着筒に９時間循環させた後、冷風（６℃）を２４時間カラムに通した後、カラムからヨウ素を吸着した不織布を取り出し、１枚あたりエタノール７５０ｍｌにて洗浄し、さらに８０℃にて２２時間乾燥し、ヨウ素含有率５．１％（ｗ／ｗ）の組成物を得た。
【００６０】
実施例２０
ランシール（商標名）−Ｆ（東洋紡績（株））からなる目付：３００ｇ／ｍ2 、厚み：４ｍｍの不織布を１０ｃｍ×１２ｃｍの長方形に裁断し、４０℃過飽和ヨウ素水溶液をエジェクターを介して循環させてなる高湿度ヨウ素ガスを１３５〜２１０Ｌ／ｍｉｎのガス流量にて、３５℃に加温した吸着筒に９時間循環させた後、カラムを９℃で１４時間冷却し、冷風（１４℃）を２４時間カラムに通した後、カラムからヨウ素を吸着した不織布を取り出し、コニカル乾燥機（８０Ｌ）で１枚あたりエタノール４００ｍｌにて洗浄し、さらに８０℃、３０ｍｍＨｇにて９時間減圧乾燥し、ヨウ素含有率４．０％（ｗ／ｗ）の組成物を得た。
【００６１】
実施例２１
ランシール（商標名）−Ｆ（東洋紡績（株））からなる目付：３００ｇ／ｍ2 、厚み：４ｍｍの不織布を５０℃過飽和ヨウ素水溶液をエジェクターを介して循環させてなる高湿度ヨウ素ガスを９Ｌ／ｍｉｎのガス流量にて、４５℃に加温した吸着筒に６時間循環させた後、カラムからヨウ素を吸着した不織布を取り出し、２４℃、８〜１１ｍｍＨｇにて８時間減圧乾燥した後、１ｍ2 あたりエタノール５０リットルにて洗浄し、さらに４０℃にて２４時間乾燥し、直径１３ｃｍの円形に裁断し、ヨウ素含有率７．３％（ｗ／ｗ）の組成物を得た。
【００６２】
実施例２２
ランシール（商標名）−Ｆ（東洋紡績（株））からなる目付：３００ｇ／ｍ2 、厚み：３ｍｍの不織布を１０ｃｍ×１２ｃｍの長方形に裁断し、４０℃過飽和ヨウ素水溶液をエジェクターを介して循環させてなる高湿度ヨウ素ガスを１５０〜１８０Ｌ／ｍｉｎのガス流量にて、３５℃に加温した吸着筒に９時間循環させた後、カラムを１０℃で１４時間冷却し、冷風（１４℃）を２４時間カラムに通し、カラムからヨウ素を吸着した不織布を取り出し、１枚あたり含水エタノール（Ｈ2 Ｏ  １５０ｇ／Ｌ  ＥｔＯＨ）４００ｍｌにて洗浄し、さらに８０℃、１０ｍｍＨｇにて６時間減圧乾燥し、ヨウ素含有率０．９％（ｗ／ｗ）の組成物を得た。
【００６３】
実施例２３
ランシール（商標名）−Ｆ（東洋紡績（株））からなる目付：３００ｇ／ｍ2 、厚み：３ｍｍの不織布を１０ｃｍ×１２ｃｍの長方形に裁断し、４０℃過飽和ヨウ素水溶液をエジェクターを介して循環させてなる高湿度ヨウ素ガスを１５０〜１８０Ｌ／ｍｉｎのガス流量にて、３５℃に加温した吸着筒に９時間循環させた後、カラムを１０℃で１４時間冷却し、冷風（１４℃）を２４時間カラムに通した後、カラムからヨウ素を吸着した不織布を取り出し、１枚あたりメタノール含有エタノール（ＭｅＯＨ  １５０ｇ／Ｌ  ＥｔＯＨ）４００ｍｌにて洗浄し、さらに８０℃、１０ｍｍＨｇにて６時間減圧乾燥し、ヨウ素含有率３．８％（ｗ／ｗ）の組成物を得た。
【００６４】
実施例２４
実施例２３で得られた組成物（１０ｃｍ×１２ｃｍの長方形）をアルミラミネート袋に１枚ずつ入れ密封し、皮膚潰瘍治療剤とする。
【００６５】
比較例１
ランシール（商標名）−Ｆ（東洋紡績（株））からなる目付：３００ｇ／ｍ2 、厚み：６ｍｍの不織布を直径１６ｍｍの円形に裁断し、ヨウ素１６ｍｇ／ｍｌを含有するエタノール溶液を１．０ｍｌ含浸した後、２０ｍｍＨｇにて６時間減圧乾燥し、ヨウ素含有率４．３％（Ｗ／Ｗ）の組成物を得た。
【００６６】
比較例２
ランシール（商標名）−Ｆ（東洋紡績（株））：ポリエステル＝７０：３０の混率からなる目付：１５０ｇ／ｍ2 、厚み：３ｍｍの不織布を直径１６ｍｍの円形に裁断し、固体のヨウ素を共存させた２０℃、相対湿度９５％の湿箱中に２４時間置き、ヨウ素含有率２．７％（Ｗ／Ｗ）の組成物を得た。
【００６７】
比較例３
ランシール（商標名）−Ｆ（東洋紡績（株））からなる目付：３００ｇ／ｍ2 、厚み：６ｍｍの不織布を直径１６ｍｍの円形に裁断し、４０℃過飽和ヨウ素水溶液をエジェクターを介して循環して発生させた高湿度ヨウ素ガス２ｍｌ／ｍｉｎのガス流量にて循環した１０Ｌの湿箱中に２４時間置いた後、４０℃にて２４時間乾燥し、ヨウ素含有率４．２％（Ｗ／Ｗ）の組成物を得た。
【００６８】
試験例１
実施例３において得られた組成物について、繊維を抜き出し、顕微鏡下にて水あるいはエタノールを滴下し、それらの吸収及びヨウ素放出動態の観察をした。結果、該組成物は水滴下後、その繊維は速やかに膨潤し、以後、徐々にヨウ素の褐色が退色して行き、滴下１０〜２０分後までにほぼ無色となった（図１〜図８）。一方、エタノール滴下したものでは２０分後までには該組成物の繊維の変化は認められなかった（図９〜図１６）。
即ち、本組成物は、水を吸収・膨潤することにより繊維内のヨウ素を徐々に放出する一方、エタノールを滴下した場合は、エタノールを吸収せず、繊維内のヨウ素も放出しないことが見いだされた。これはヨウ素は水に溶け難いのに対して、エタノールにはやや溶けやすいことを考えると、繊維の親水性架橋重合体からなる部位に特異的にヨウ素が吸着され保持されていることを支持していると考えられる。また水分と繊維が接触して繊維が吸水することによりヨウ素を放出するという特性は、傷口などの浸出液、分泌液等が存在する湿った環境でヨウ素という薬物を放出して薬効を示すが、正常な皮膚表面のような比較的乾燥した部位では何ら薬物を出さないという優れた性状であることを示すものである。この性状は、例えば切傷、すり傷、さし傷、かき傷、手術創、褥瘡、熱傷、凍傷、火傷等に見られる皮膚潰瘍、感染創のような液体滲出性皮膚創傷、化膿性皮膚疾患に対する治療、糖尿病性壊疸又は下腿潰瘍、放射線潰瘍等難治性皮膚潰瘍に対する治療、術前、術中、術後の患部の殺菌又は消毒、術中の床ずれ予防、血管又は輸管カテーテル又はドレーン処置時の感染予防及び消毒、感染による悪化の防止、あるいは身体を動かすことが不可能な時、特に高齢者において、仙骨や踵のような体重のかかりやすい部位の褥瘡様潰瘍の発症を防ぐための薬剤の性状として適したものである。
【００６９】
試験例２
実施例１６および比較例１において得られた組成物について、パラフィン包埋後薄切し、顕微鏡下で観察した。
結果、実施例１６において得られた繊維の断面像として、ヨウ素は吸水性繊維の親水性架橋重合体からなる外層部に認められ、アクリルニトリル系重合体等からなる内層部およびパラフィン層には認められなかった（図１７〜図１８）。
比較例１において得られた繊維の断面像として、ヨウ素は吸水性繊維の親水架橋重合体からなる外層部だけでなくパラフィン層にも認められ、アクリルニトリル系重合体等からなる内層部には認められなかった。パラフィン層に認められたヨウ素は繊維外に付着したヨウ素が包埋時に溶出したものと考えられた（図１９〜図２０）。ヨウ素（水には極めて溶けにくいという性質をもつ）が意外にも繊維の親水性部位（親水性架橋重合体からなる外層部）に特異的に吸着され保持されていることが認められた。さらにヨウ素はエタノールにはやや溶けやすいことが知られているけれども、驚いたことに一旦吸水性繊維の親水性部位（親水性架橋重合体からなる外層部）に特異的に吸着されるとそのエタノールなどによってはそれは患部には放出されず、おまけに繊維外の不要なヨウ素のみを簡単な処理で実質的に除くことができるという予想外の結果を示している。
【００７０】
試験例３
実施例１０、実施例１６、比較例１、そして比較例２においてそれぞれ得られた直径１６ｍｍの組成物、並びに実施例１９、そして実施例２０においてそれぞれ得られた１０ｃｍ×１２ｃｍの組成物について、安定性試験を行った。
＜試験法＞
実施例１０、実施例１６、比較例１、そして比較例２においては直径１６ｍｍの組成物をアルミラミネート袋中に封入後４０℃にて保存し、有効ヨウ素量を定量した。
定量は日本薬局方（日局）のヨウ素滴定法を準用し、０．０５％  ＫＩ溶液に組成物を入れ１０分間ソニケーション後、０．０２Ｎチオ硫酸ナトリウムで滴定した。
実施例１９、そして実施例２０においてそれぞれ得られた１０ｃｍ×１２ｃｍの組成物においては、１０ｃｍ×１２ｃｍの組成物をアルミラミネート袋中に封入後４０℃にて保存し、直径２０ｍｍに裁断した組成物について有効ヨウ素量を定量した。
定量は日局のヨウ素滴定法を準用し、０．０５％  ＫＩ溶液に組成物を入れ、１０分間ソニケーション後、０．００５Ｎチオ硫酸ナトリウムで測定した。
【００７１】
【表１】
0004269347.tif 000005
【００７２】
製法においてヨウ素吸着後エタノール洗浄による繊維外ヨウ素の除去を施した実施例１０、１６、１９及び２０のそれぞれの組成物は、エタノール洗浄による繊維外ヨウ素の除去を施していない比較例１、２と比較して、ヨウ素残存率が高く、エタノール洗浄による繊維外ヨウ素の除去が安定性の向上に有効であることが見いだされた。
医薬品では、その薬効成分がたとえ揮発性のものであっても目的の作用効果を得るためにはその含有量が決められた範囲になければならず、さらにその量が変化するものであってはならない。薬効成分の含有量が安定に保持されるということは、特に長時間保存したり使用する場合には大切な性状である。
本発明の組成物では、そこに含有されている薬効成分のヨウ素の含有量が安定して保持されていることがわかる。
【００７３】
試験例４
実施例１６において得られた組成物（直径１６ｍｍ）について、放出性試験を行った。
＜試験法＞
金属ネットおよびメンブランフィルターを敷いた内径１６ｍｍのガラス製カラムに本発明の組成物を置き、カラム上部より０．１ｍｌ／ｍｉｎの速度にて生理食塩水を滴下した。カラム下部より流出するヨウ素量を滴下開始２７０ｍｉｎ後まで経時的にサンプリングし、有効ヨウ素量を定量、累積放出量を算出した。
【００７４】
【表２】
0004269347.tif 000006
【００７５】
本発明の組成物は、長時間に亘り徐々にヨウ素を放出することが見いだされた。床ずれや皮膚潰瘍など液体滲出性皮膚創傷の治療に長時間にわたり用いても、薬効の持続性が優れているので、頻繁にその医薬製剤を患部から交換のため取り除いたりする必要がない。
【００７６】
試験例５
実施例１６において得られた組成物（直径３０ｍｍ）について、吸水能を試験した。
＜試験法＞
水５０ｍｌに３０分間浸漬、または、ウサギ血液（ウサギ日本白色種より頚動脈採血）１５ｍｌに３０分間浸漬した後、２０分間濾過し、重量を測定し、組成物１ｇあたりの吸収量を算出した。
【００７７】
【表３】
0004269347.tif 000007
本発明の組成物は、水や血液に対する吸収性が高いことが見いだされた。
【００７８】
試験例６
実施例６において得られた組成物について、ラット熱傷潰瘍モデルにおける治療効果を試験した。
＜試験法＞
２００℃に調整した先端径７ｍｍのはんだごてを用い、ぺントバルビタール麻酔下にｗｉｓｔａｒ系雄性ラット背部皮膚に熱傷創を作製し、緑膿菌１×１０7 ＣＦＵ／ｍｌを接種した。熱傷創作製２日後より１日１回検体を投与し、治癒完了までの日数を比較した。尚、各検体の投与は、検体を創傷部に密着させ、伸縮性粘着包帯（ハイラテックス：イワツキ株式会社）で固定した。
【００７９】
【表４】
0004269347.tif 000008
【００８０】
本発明の組成物は、創傷の治療に有効であることが見出された。本発明の組成物は、繊維状であることから身体部位によく適合し、創傷面に対する刺激圧を発生することが少なく、肌触りがよくて、クッション性、保温性を有し、創傷面の保護及び治癒効果に優れる。
【００８１】
試験例７
実施例１６において得られた組成物について、ウサギにおける皮膚刺激性試験を行った。
＜試験法＞
ウサギ（日本白色種）の背部皮膚に注射針でかき傷を作製し、７日間１日１回検体を投与し、製剤交換時に皮膚に対する刺激性を観察した。尚、各検体の投与は、検体を創傷部に密着させ、プロテクターフィルム（興和）で被覆し、伸縮性粘着包帯（ハイラテックス：イワツキ株式会社）で固定した。
＜結果＞
紅斑および浮腫等の異常は認められず、皮膚刺激性は無かった。本発明の組成物は、吸水後もその繊維構造自体の繊維としての特性を損なわず、膨張圧などに対して緩衝作用を示し、創傷面を長い時間被覆して置いても創傷及びその周辺の皮膚の部位を刺激することが少なく、さらに製剤使用後の除去及び患部の洗浄が患部を傷つけることがほとんどなく、容易に行え、看護側の作業負担を軽減できる。その患部からの除去においても繊維構造であることから、ゲル化物質が創傷部あるいは再生組織部位などに残ることがなく、被覆物を一体的に除去ができる。高吸水性繊維の親水性架橋重合体中に特異的にヨウ素を含有し、揮発性であるヨウ素が安定に保持され、皮膚刺激性が低く、放出能、吸水能・保水能に優れている。また遊離のヨウ素がすぐに患部などに接触して作用したり、該組成物から放出されて皮膚など患部に強い刺激を与えるということもない。
【００８２】
【発明の効果】
本発明に従えば、体液の漏出を防止するという機能に加え、創傷面での菌の増殖を積極的に抑止すると共に薬物が徐々に放出され長時間にわたる利用が可能であるので、生体の持つ本来の創傷治癒能力を最大限に発揮させることのできる環境を提供できる。本発明の組成物は、その繊維としての特性を生かして弾力性が豊かな製品とすることができ、また長時間にわたって安心して且つ安全に使用することができるので、従来の薬物あるいは製剤のように創傷面などの患部において頻繁に交換を繰り返す等という必要を大幅に減じることができ、例えば一人の患者に医療従事者が絶えず付き添って世話をするなどという必要がなくなる。本発明の組成物は、揮発性の薬物を安定に保持し得るし、皮膚刺激性の低減と良好な放出性を得ることができ、さらに繊維状であることから取扱い易く、皮膚潰瘍のような液体滲出性創傷に用いた場合吸収された浸出液、分泌液、体液などを吸収しても十分にその繊維としての性状を保持していることから通気性が確保できる、交換が容易などの優れた特性を持つ。そして構造が簡単なため製造にあたりその効率性が高く、コスト的にも安価に製造可能である。本発明の組成物は、特に医療用の殺菌薬及び／又は消毒薬として、さらに創傷予防及び／又は治療薬として有用である。また本発明における創傷予防及び／又は治療薬は、例えば切傷、すり傷、さし傷、かき傷、手術創、褥瘡（床ずれ）、熱傷、凍傷、火傷等に見られる皮膚潰瘍、感染創のような液体滲出性皮膚潰瘍、化膿性皮膚疾患に対する治療、糖尿病性壊疸又は下腿潰瘍、放射線潰瘍等難治性皮膚潰瘍に対する治療、術前、術中、術後の患部の殺菌又は消毒、術中の床ずれ予防、血管又は輸管カテーテル又はドレーン処置時の感染予防及び消毒、感染による悪化の防止、あるいは身体を動かすことが不可能な時、特に高齢者において、仙骨や踵のような体重のかかりやすい部位の褥瘡様潰瘍の発症を防ぐことを目的とする薬剤として有用である。
【図面の簡単な説明】
【図１】実施例３に水を滴下する前の繊維の形状を示す顕微鏡写真である。
【図２】図１の顕微鏡写真を模式的に描いて示した図である。Ａ：ポリエステル繊維  Ｂ：ヨウ素含有ランシール（商標名） 繊維  Ｃ：空気  Ｄ：アクリロニトリル系内層部  Ｅ：親水性架橋重合体外層部  Ｆ：水
【図３】実施例３に水を滴下して１分後の繊維の形状を示す顕微鏡写真である。
【図４】図３の顕微鏡写真を模式的に描いて示した図である。記号は図２と同義。
【図５】実施例３に水を滴下して５分後の繊維の形状を示す顕微鏡写真である。
【図６】図５の顕微鏡写真を模式的に描いて示した図である。記号は図２と同義。
【図７】実施例３に水を滴下して１０分後の繊維の形状を示す顕微鏡写真である。
【図８】図７の顕微鏡写真を模式的に描いて示した図である。記号は図２と同義。
【図９】実施例３にＥｔＯＨを滴下する前の繊維の形状を示す顕微鏡写真である。
【図１０】図９の顕微鏡写真を模式的に描いて示したた図である。Ａ：ポリエステル繊維Ｂ：ヨウ素含有ランシール（商標名） 繊維  Ｃ：空気  Ｄ：ＥｔＯＨ
【図１１】実施例３にＥｔＯＨを滴下して１分後の繊維の形状を示す顕微鏡写真である。
【図１２】図１１の顕微鏡写真を模式的に描いて示した図である。記号は図１０と同義。
【図１３】実施例３にＥｔＯＨを滴下して５分後の繊維の形状を示す顕微鏡写真である。
【図１４】図１３の顕微鏡写真を模式的に描いて示した図である。記号は図１０と同義。
【図１５】実施例３にＥｔＯＨを滴下して１０分後の繊維の形状を示す顕微鏡写真である。
【図１６】図１５の顕微鏡写真を模式的に描いて示した図である。記号は図１０と同義。
【図１７】実施例１６のパラフィン包埋切片の繊維の形状を示す顕微鏡写真である。
【図１８】図１７の顕微鏡写真を模式的に描いて示した図である。  Ａ：ヨウ素含有ランシール（商標名） 繊維  Ｂ：親水性架橋重合体外層部  Ｃ：アクリロニトリル系内層部  Ｄ：パラフィン  Ｅ：気泡
【図１９】比較例１のパラフィン包埋切片の繊維の形状を示す顕微鏡写真である。
【図２０】図１９の顕微鏡写真を模式的に描いて示した図である。  Ａ：ヨウ素含有ランシール（商標名） 繊維  Ｂ：親水性架橋重合体外層部  Ｃ：アクリロニトリル系内層部  Ｄ：パラフィン
【図１】
0004269347.tif 000009
【図２】
0004269347.tif 000010
【図３】
0004269347.tif 000011
【図４】
0004269347.tif 000012
【図５】
0004269347.tif 000013
【図６】
0004269347.tif 000014
【図７】
0004269347.tif 000015
【図８】
0004269347.tif 000016
【図９】
0004269347.tif 000017
【図１０】
0004269347.tif 000018
【図１１】
0004269347.tif 000019
【図１２】
0004269347.tif 000020
【図１３】
0004269347.tif 000021
【図１４】
0004269347.tif 000022
【図１５】
0004269347.tif 000023
【図１６】
0004269347.tif 000024
【図１７】
0004269347.tif 000025
【図１８】
0004269347.tif 000026
【図１９】
0004269347.tif 000027
【図２０】
0004269347.tif 000028